(57)【特許請求の範囲】
【請求項１】
画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、
少なくとも基層と表層とを内側から順次備える積層構造を有するとともに、前記基層が、ポリエステル樹脂および／または融点２１０℃以上のポリエステル系エラストマーを主成分とし、導電剤、臭素化エポキシ樹脂およびアンチモン化合物を含有することを特徴とする導電性エンドレスベルト。
【請求項２】
静電吸着により保持した記録媒体を、駆動部材により循環駆動されて、複数種の画像形成体に搬送し、各トナー像を該記録媒体に順次転写するタンデム方式の転写、搬送用導電性エンドレスベルトにおいて、
少なくとも基層と表層とを内側から順次備える積層構造を有するとともに、前記基層が、ポリエステル樹脂および／または融点２１０℃以上のポリエステル系エラストマーを主成分とし、導電剤、臭素化エポキシ樹脂およびアンチモン化合物を含有することを特徴とする導電性エンドレスベルト。
【請求項３】
前記臭素化エポキシ樹脂の末端がトリブロモフェノールで封止されている請求項１または２記載の導電性エンドレスベルト。
【請求項４】
前記臭素化エポキシ樹脂が、テトラブロモビスフェノールＡから誘導されたものである請求項１〜３のうちいずれか一項記載の導電性エンドレスベルト。
【請求項５】
前記表層が、ポリエステル樹脂および／または融点２１０℃以上のポリエステル系エラストマーを主成分とする請求項１〜４のうちいずれか一項記載の導電性エンドレスベルト。
【請求項６】
前記表層が、臭素化エポキシ樹脂および／またはアンチモン化合物を含有する請求項１〜５のうちいずれか一項記載の導電性エンドレスベルト。
【請求項７】
前記表層に含有されるアンチモン化合物の平均粒子径が、２μｍ以下である請求項６記載の導電性エンドレスベルト。
【発明の詳細な説明】
【技術分野】
【０００１】
本発明は、複写機、プリンター等の電子写真装置や静電記録装置等における静電記録プロセスにおいて、表面に静電潜像を保持した潜像保持体等の画像形成体表面に現像剤を供給して形成されたトナー像を、紙等の記録媒体へと転写する際に用いられる導電性エンドレスベルト（以下、単に「ベルト」とも称する）に関する。
【背景技術】
【０００２】
従来から、複写機、プリンター等における静電記録プロセスでは、まず、感光体（潜像保持体）の表面を一様に帯電させ、この感光体に光学系から映像を投射して光の当たった部分の帯電を消去することによって静電潜像を形成し、次いで、この静電潜像にトナーを供給してトナーの静電的付着によりトナー像を形成し、これを紙、ＯＨＰ、印画紙等の記録媒体へと転写することにより、プリントする方法が採られている。
【０００３】
この場合、カラープリンターやカラー複写機においても、基本的には前記プロセスに従ってプリントが行われるが、カラー印刷の場合には、マゼンタ、イエロー、シアン、ブラックの４色のトナーを用いて色調を再現するもので、これらのトナーを所定割合で重ね合わせて必要な色調を得るための工程が必要であり、この工程を行うためにいくつかの方式が提案されている。
【０００４】
まず、第１には、モノクロ印刷を行う場合と同様に、感光体上にトナーを供給して静電潜像を可視化する際に、前記マゼンタ、イエロー、シアン、ブラックの４色のトナーを順次重ねていくことにより現像を行い、感光体上にカラーのトナー像を形成する多重現像方式がある。この方式によれば比較的コンパクトに装置を構成することが可能であるが、この方式では階調の制御が非常に難しく、高画質が得られないという問題点がある。
【０００５】
第２に、４つの感光ドラムを設け、各ドラムの潜像を夫々マゼンタ、イエロー、シアン、ブラックのトナーで現像することにより、マゼンタによるトナー像、イエローによるトナー像、シアンによるトナー像およびブラックによるトナー像の４つのトナー像を形成し、これらトナー像が形成された感光ドラムを１列に並べて各トナー像を紙等の記録媒体に順次転写して記録媒体上に重ねることにより、カラー画像を再現するタンデム方式がある。この方式は、良好な画像が得られるものの、４つの感光ドラムと、各感光ドラムごとに設けられた帯電機構および現像機構が１列に並べられた状態となり、装置が大型化するとともに高価なものとなる。
【０００６】
図２にタンデム方式の画像形成装置の印字部構成例を示す。感光体ドラム１、帯電ロール２、現像ロール３、現像ブレード４、トナー供給ロール５およびクリーニングブレード６で構成する印字ユニットをイエローＹ、マゼンタＭ、シアンＣ、ブラックＢの各トナーに対応して４個並べており、駆動ローラ（駆動部材）９により循環駆動されて転写搬送ベルト１０で搬送した用紙上に、トナーを順次転写しカラー画像を形成する。転写搬送ベルトの帯電および除電は夫々帯電ロール７および除電ロール８で行う。また、用紙をベルトへ吸着させるための用紙帯電には吸着ローラ（図示せず）が使用される。これらの対応により、オゾンの発生を抑えることができる。吸着ローラでは、用紙を搬送路から転写搬送ベルトに乗せるとともに、転写搬送ベルトへの静電吸着を行う。また、転写後の用紙分離は、転写電圧を低くすることにより用紙と転写搬送ベルトの吸着力を弱くして、曲率分離のみで行うことができる。
【０００７】
転写搬送ベルト１０の材料としては抵抗体と誘電体があり、夫々に長所、短所を持っている。抵抗体ベルトは電荷の保持が短時間であるため、タンデム型の転写に用いた場合、転写での電荷注入が少なく４色の連続する転写でも比較的電圧の上昇が少ない。また、次の用紙の転写に繰り返して使用されるときも電荷が放出されており、電気的なリセットは必要としない。しかし、環境変動により抵抗値が変化するため、転写効率に影響すること、用紙の厚さや幅の影響を受けやすいことなどが短所となっている。
【０００８】
一方、誘電体ベルトの場合は注入された電荷の自然放出はなく、電荷の注入、放出とも電気的にコントロールしなければならない。しかし、安定に電荷が保持されるので、用紙の吸着が確実で高精度な紙搬送が行える。誘電率は温湿度への依存性も低いため、環境に対しても比較的安定な転写プロセスとなる。欠点は、転写が繰り返されるごとにベルトに電荷が蓄積されるため、転写電圧が高くなることである。
【０００９】
第３に、紙等の記録媒体を転写ドラムに巻き付けてこれを４回転させ、周回ごとに感光体上のマゼンタ、イエロー、シアン、ブラックを順次記録媒体に転写してカラー画像を再現する転写ドラム方式もある。この方式によれば比較的高画質が得られるが、記録媒体が葉書等の厚紙である場合には、これを前記転写ドラムに巻き付けることが困難であり、記録媒体種が制限されるという問題点がある。
【００１０】
前記多重現像方式、タンデム方式および転写ドラム方式に対して、良好な画質が得られ、かつ装置が特に大型化するようなこともなく、しかも記録媒体種が特に制限されるようなこともない方式として、中間転写方式が提案されている。
【００１１】
即ち、この中間転写方式は、感光体上のトナー像を一旦転写保持するドラムやベルトからなる中間転写部材を設け、この中間転写部材の周囲にマゼンタによるトナー像、イエローによるトナー像、シアンによるトナー像およびブラックによるトナー像を形成した４つの感光体を配置して４色のトナー像を中間転写部材上に順次転写することにより、この中間転写部材上にカラー画像を形成し、このカラー画像を紙等の記録媒体上に転写するものである。従って、４色のトナー像を重ね合わせて階調を調整するものであるから、高画質を得ることが可能であり、かつタンデム方式のように感光体を１列に並べる必要がないので装置が特に大型化することもなく、しかも記録媒体をドラムに巻き付ける必要もないので記録媒体種が制限されることもないものである。
【００１２】
中間転写方式によりカラー画像の形成を行う装置として、中間転写部材として無端ベルト状の中間転写部材を用いた画像形成装置を図３に例示する。
【００１３】
図３中、１１はドラム状の感光体であり、図中矢印方向に回転するようになっている。この感光体１１は、一次帯電器１２によって帯電され、次いで画像露光１３により露光部分の帯電が消去され、第１の色成分に対応した静電潜像がこの感光体１１上に形成され、更に静電潜像が現像器４１により第１色のマゼンタトナーＭで現像され、第１色のマゼンタトナー画像が感光体１１上に形成される。次いで、このトナー画像が、駆動ローラ（駆動部材）３０により循環駆動されて感光体１１と接触しながら循環回転する中間転写部材２０に転写される。この場合、感光体１１から中間転写部材２０への転写は、感光体１１と中間転写部材２０とのニップ部において、中間転写部材２０に電源６１から印加される一次転写バイアスにより行われる。この中間転写部材２０に第１色のマゼンタトナー画像が転写された後、前記感光体１１はその表面がクリーニング装置１４により清掃され、感光体１１の１回転目の現像転写操作が完了する。以降、感光体が３回転し、各周回ごとに現像器４２〜４４を順次用いて第２色のシアントナー画像、第３色のイエロートナー画像、第４色のブラックトナー画像が順次感光体１１上に形成され、これが周回ごとに中間転写部材２０に重畳転写され、目的のカラー画像に対応した合成カラートナー画像が中間転写部材２０上に形成される。なお、図３の装置にあっては、感光体１１の周回ごとに現像器４１〜４４が順次入れ替わってマゼンタトナーＭ、シアントナーＣ、イエロートナーＹ、ブラックトナーＢによる現像が順次行われるようになっている。
【００１４】
次に、前記合成カラートナー画像が形成された中間転写部材２０に転写ローラ２５が当接し、そのニップ部に給紙カセット１９から紙等の記録媒体２６が給送される。これと同時に二次転写バイアスが電源２９から転写ローラ２５に印加され、中間転写部材２０から記録媒体２６上に合成カラートナー画像が転写されて加熱定着され、最終画像となる。合成カラートナー画像を記録媒体２６へと転写した後の中間転写部材２０は、表面の転写残留トナーがクリーニング装置３５により除去され、初期状態に戻り次の画像形成に備えるようになっている。
【００１５】
また、タンデム方式と中間転写方式とを組み合わせた中間転写方式もある。図４に、無端ベルト状の中間転写部材を用いてカラー画像の形成を行う中間転写方式の画像形成装置を例示する。
【００１６】
図示する装置においては、感光体ドラム５２ａ〜５２ｄ上の静電潜像を夫々イエロー、マゼンタ、シアン、ブラックにより現像する第１現像部５４ａ〜第４現像部５４ｄが、中間転写部材５０に沿って順次配置されており、この中間転写部材５０を図中の矢印方向に循環駆動させて、各現像部５４ａ〜５４ｄの感光体ドラム５２ａ〜５２ｄ上に形成された４色のトナー像を順次転写することにより、この中間転写部材５０上にカラーのトナー像を形成し、このトナー像を紙等の記録媒体５３上に転写することにより、プリントアウトを行う。ここで、上記いずれの装置においても、現像に用いるトナーの配列順は特に制限されるものではなく、任意に選択可能である。
【００１７】
なお、図中、符号５５は、中間転写部材５０を循環駆動するための駆動ローラ若しくはテンションローラを示し、符号５６は記録媒体送りローラ、符号５７は記録媒体送り装置、符号５８は記録媒体上の画像を加熱等により定着させる定着装置を示す。また、符号５９は中間転写部材５０に電圧を印加する電源装置（電圧印加手段）を示し、この電源装置５９は、トナー像を、感光ドラム５２ａ〜５２ｄから上記中間転写部材５０に転写する場合と、中間転写部材５０から記録媒体５３上に転写する場合とで、印加する電圧の正負を反転させることができるようになっている。
【００１８】
従来、かかる無端ベルト状の転写搬送ベルト１０や中間転写部材２０，５０等として使用される導電性エンドレスベルトとしては、半導電性の樹脂フィルムベルトまたは繊維補強体を有するゴムベルトが主に用いられている。このうち樹脂フィルムベルトとしては、例えば、ポリカーボネート（ＰＣ）にカーボンブラックを混合したものや、ポリアルキレンテレフタレートを主たる樹脂として用いるもの、熱可塑性ポリイミドを主たる樹脂として用いるものなどが知られている。
【００１９】
また、例えば、特許文献１には、高度な熱安定性を有する難燃樹脂を提供することを目的として、ポリカーボネートを主成分とし、ポリカーボネートとポリアルキレンテレフタレートを基材としてカーボンブラック、難燃剤、アンチモン化合物、ポリオレフィンを配合した難燃性を有する中間転写シームレスベルトが開示されている。さらに、特許文献２には、耐折性に優れた導電性シームレスベルトを提供することを目的として、ポリエステルとポリエステルエラストマー、導電性フィラー、臭素含有難燃剤を配合した熱可塑性樹脂組成物からなるシームレスベルトが開示されている。さらにまた、特許文献３には、難燃性が付与された耐久性に富む導電性シームレスベルトを提供することを目的として、カーボンブラック及び難燃剤を含有する層と、カーボンブラックを含有し且つ難燃剤を含有しない耐久性外側層とを有する積層体よりなるシームレスベルトが開示されている。
【特許文献１】特開平６−９３１７５号公報（特許請求の範囲等）
【特許文献２】特開平１０−２３７２７８号公報（特許請求の範囲等）
【特許文献３】特開平５−２１３５０４号公報（特許請求の範囲等）
【発明の開示】
【発明が解決しようとする課題】
【００２０】
しかしながら、上記特許文献１〜３に開示されているように、難燃剤を添加することで難燃性を付与したベルトは種々知られているものの、これら従来のベルトにおいては、難燃剤の分散性については何ら検討されておらず、十分なものではなかった。特に、特許文献２では、実施例に記載されている、ポリブチレンテレフタレートに対する難燃剤としてのＴＢＢＡカーボネートオリゴマーの分散性は悪く、表面性の良いベルトを得ることはできないものと考えられる。難燃剤の分散性が悪いと、得られるベルトにおいてこの難燃剤がブツ状の異物となり、画像欠陥が発生するため、ベルトにおいて、樹脂成分に対する難燃剤の分散性は重要であり、その改良が望まれていた。また、特許文献１のベルトは、非結晶性樹脂であるポリカーボネートを主成分としているため、実施例に記載されているヒンジ特性（破壊特性）も数百回程度しかないなど、耐久性に劣り、この点でもベルトの要求特性を満足できるものではなかった。
【００２１】
そこで本発明の目的は、上記従来技術における問題を解消して、高弾性、高耐久性および難燃性だけでなく、表面性にも優れた導電性エンドレスベルトを提供することにある。
【課題を解決するための手段】
【００２２】
本発明者は、鋭意検討した結果、ベルトを複数の層からなる積層構造として、そのうち内側に位置する基層を、特定の樹脂成分に対し特定の難燃剤が配合されてなるものとすることで、高弾性、高耐久性および難燃性に加えて、良好な表面性についても確保できることを見出して、本発明を完成するに至った。
【００２３】
すなわち、本発明の導電性エンドレスベルトは、画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、少なくとも基層と表層とを内側から順次備える積層構造を有するとともに、前記基層が、ポリエステル樹脂および／または融点２１０℃以上のポリエステル系エラストマーを主成分とし、導電剤、臭素化エポキシ樹脂およびアンチモン化合物を含有することを特徴とするものである。
【００２４】
また、本発明の他の導電性エンドレスベルトは、静電吸着により保持した記録媒体を、駆動部材により循環駆動されて、複数種の画像形成体に搬送し、各トナー像を該記録媒体に順次転写するタンデム方式の転写、搬送用導電性エンドレスベルトにおいて、少なくとも基層と表層とを内側から順次備える積層構造を有するとともに、前記基層が、ポリエステル樹脂および／または融点２１０℃以上のポリエステル系エラストマーを主成分とし、導電剤、臭素化エポキシ樹脂およびアンチモン化合物を含有することを特徴とするものである。
【００２５】
また、本発明においては、前記臭素化エポキシ樹脂の末端がトリブロモフェノールで封止されていることが好ましく、前記臭素化エポキシ樹脂が、テトラブロモビスフェノールＡから誘導されたものであることが好ましい。
【００２６】
さらに、本発明においては、前記表層が、ポリエステル樹脂および／または融点２１０℃以上のポリエステル系エラストマーを主成分とすることが好ましく、臭素化エポキシ樹脂および／またはアンチモン化合物を含有することが好ましい。さらにまた、前記表層に含有されるアンチモン化合物の平均粒子径が、２μｍ以下であることが好ましい。
【発明の効果】
【００２７】
本発明によれば、上記構成としたことにより、高弾性、高耐久性および難燃性に加えて、表面性にも優れた導電性エンドレスベルトを実現することが可能となった。
【発明を実施するための最良の形態】
【００２８】
以下、本発明の好適な実施の形態について詳細に説明する。
導電性エンドレスベルトには、一般に、ジョイントありのものとジョイントなしのもの（いわゆるシームレスベルト）とがあるが、本発明においてはいずれのものであってもよく、好ましくはシームレスベルトである。本発明の導電性エンドレスベルトは、前述したように、タンデム方式および中間転写方式の転写部材等として用いることができるものである。
【００２９】
本発明の導電性エンドレスベルトが、例えば、図２に参照符号１０で示す転写搬送ベルトの場合、駆動ローラ９等の駆動部材により駆動され、これに伴い搬送される記録媒体上にトナーが順次転写され、カラー画像が形成される。
【００３０】
また、本発明の導電性エンドレスベルトが、例えば、図３に参照符号２０で示す中間転写部材の場合、これを駆動ローラ３０等の駆動部材により循環駆動させ、感光体ドラム（潜像保持体）１１と紙等の記録媒体２６との間に配設することで、前記感光体ドラム１１の表面に形成されたトナー像を一旦転写保持し、次いでこれを記録媒体２６へと転写する。なお、図３の装置は、上述したように、中間転写方式によりカラー印刷を行うものである。
【００３１】
さらに、本発明の導電性エンドレスベルトが、例えば、図４に参照符号５０で示す中間転写部材の場合、感光体ドラム５２ａ〜５２ｄを備える現像部５４ａ〜５４ｄと紙等の記録媒体５３との間に配設されて、駆動ローラ５５等の駆動部材により循環駆動され、各感光体ドラム５２ａ〜５２ｄの表面に形成された４色のトナー像を一旦転写保持し、次いでこれを記録媒体５３へと転写することで、カラー画像を形成する。なお、上記ではトナーが４色の場合について説明しているが、いずれの装置においても、トナーの色数が４色に限られないことは言うまでもない。
【００３２】
図１に、本発明の一好適例の導電性エンドレスベルトの幅方向断面図を示す。図示するように、本発明の導電性エンドレスベルト１００は、少なくとも基層１０１と表層１０２とを内側から順次備える積層構造を有しており、このうち基層１０１が、ポリエステル樹脂および／または融点２１０℃以上のポリエステル系エラストマーを主成分とし、導電剤、臭素化エポキシ樹脂およびアンチモン化合物を含有するものである。
【００３３】
即ち、本発明においては、ベルトを積層構造として、そのうち内側に位置する基層１０１に難燃剤成分を含有させたことで、難燃性を付与しつつ、難燃剤による表面性の悪化を防止して、単層の場合と比較して良好な表面性を有するベルトを実現することが可能となったものである。
【００３４】
本発明のベルトにおける基層１０１は、上述のように、難燃性を付与する機能を有する層であり、かかる機能を十分に発揮させるために、その厚みは、好適にはベルト総厚みの７０〜９９％、より好適には８０〜９９％を占めるものとする。
【００３５】
基層１０１に用いるポリエステル樹脂としては、具体的には例えば、熱可塑性ポリアルキレンナフタレート樹脂（例えば、ポリエチレンナフタレート（ＰＥＮ）樹脂、ポリブチレンナフタレート（ＰＢＮ）樹脂等）や、熱可塑性ポリアルキレンテレフタレート樹脂（例えば、ポリエチレンテレフタレート（ＰＥＴ）樹脂、グリコール変性ポリエチレンテレフタレート（ＰＥＴＧ）樹脂、ポリブチレンテレフタレート（ＰＢＴ）樹脂等）等を挙げることができるが、特に制限されるものではない。かかるポリエステル樹脂は、２種以上を混合して用いることもできる。
【００３６】
また、ポリエステル系エラストマーとしては、融点が２１０℃以上のものであれば限定されないが、好ましくは２１０〜２５０℃であり、ハードセグメントおよびソフトセグメントにポリエステルを用いたポリエステル−ポリエステル型のもの、並びに、ハードセグメントにポリエステル、ソフトセグメントにポリエーテルを用いたポリエステル−ポリエーテル型のものの双方を好適に用いることができる。なお、ポリエステル系エラストマーのハードセグメントは、一般的にポリブチレンテレフタレート（ＰＢＴ）またはポリブチレンナフタレート（ＰＢＮ）を主成分として用いられているが、本発明においては、いずれのものも使用可能である。かかるポリエステル系エラストマーは、２種以上を混合して用いることもできる。ポリエステル系エラストマーの融点が２１０℃未満であると、引張弾性率（ＭＰａ）が低くなってしまう。
【００３７】
本発明において、基層１０１には、これらポリエステル樹脂および融点が２１０℃以上のポリエステル系エラストマーのうちのいずれか一方を単独で、または双方を用途に応じて適宜割合で混合して用いることができる。
【００３８】
なお、これらポリエステル樹脂および融点が２１０℃以上のポリエステル系エラストマーは、成形加熱時において加水分解による分子量低下を引き起こしやすいという難点があるため、特には、カルボジイミド基を有する化合物を添加することで、カルボジイミド基とカルボン酸との反応によりポリエステル樹脂ないしポリエステル系エラストマーを再架橋させて、分子量の低下を防止することが好ましい。これにより、ベルトの脆化を防止することができ、耐久時におけるベルトの耐割れ性を向上することが可能となる。かかるカルボジイミド化合物は市場で容易に入手可能であり、例えば、日清紡績（株）製の商品名：カルボジライト等を挙げることができる。また、カルボジイミド化合物は、あらかじめマスターバッチ化されたペレット等の形態でも用いることができ、例えば、日清紡績（株）製の商品名：カルボジライトＥペレット、Ｂペレット等を好適に用いることができる。
【００３９】
かかるカルボジイミド化合物の添加量としては、特に制限されるものではないが、ポリエステル樹脂および／またはポリエステル系エラストマーの総量１００重量部に対し、好ましくは０．０５〜３０重量部であり、より好ましくは０．１〜５重量部の範囲内である。
【００４０】
また、本発明において難燃剤として用いる臭素化エポキシ樹脂としては、汎用のものを適宜用いることができ、特に制限されるものではないが、具体的には例えば、テトラブロモビスフェノールＡから誘導されたものを好適に挙げることができる。臭素化エポキシ樹脂は、ポリエステル樹脂、ポリエステル系エラストマーと相溶性が良く、分散性に優れている。また、本発明における基層１０１中の臭素化エポキシ樹脂の配合量は、安定して難燃性を発現させるためには、ポリエステル樹脂および／またはポリエステル系エラストマーの総量１００重量部に対し、１〜３０重量部とすることが好ましく、より好ましくは５〜２０重量部とする。臭素化エポキシ樹脂の配合量が多すぎると、ベルト物性が低下して、割れやすくなるなどの問題が生ずる場合がある。
【００４１】
本発明に用いるかかる臭素化エポキシ樹脂は、その末端がトリブロモフェノールで封止されていることが好ましい。これにより、滞留時の熱安定性を向上できる。また、臭素化エポキシ樹脂の末端がトリブロモフェノールで封止されていないと、樹脂との反応による増粘が生じたり、滞留時間が長くなった場合にゲル化の発生が起こるなどして、溶融時の流動性が安定しにくくなる場合があり、好ましくない。
【００４２】
また、本発明のベルトにおいては、上記臭素化エポキシ樹脂に加えて、難燃助剤としてアンチモン化合物を配合する。これにより、所期の難燃性を得るために必要な臭素化エポキシ樹脂の配合量を減らすことができ、効率よく難燃性を付与することができる。かかるアンチモン化合物としては、三酸化アンチモン（Ｓｂ２Ｏ３）、四酸化アンチモン（Ｓｂ２Ｏ４）、五酸化アンチモン（Ｓｂ２Ｏ５）、アンチモン酸ソーダ等を挙げることができ、その配合量は、例えば、アンチモン化合物として三酸化アンチモンを用いる場合には、臭素化エポキシ樹脂／三酸化アンチモンの相対比で、通常９５／５〜５０／５０、好適には９０／１０〜６０／４０である。
【００４３】
本発明のベルトでは、基層１０１において、上記臭素化エポキシ樹脂とアンチモン化合物とを併用することで、ＵＬ９４規格においてＶＴＭ−２以上の難燃性を達成することができるものである。なお、基層１０１には、本発明の効果を損なわない限り、上記臭素化エポキシ樹脂およびアンチモン化合物に加えて、他の臭素系難燃剤や難燃助剤を加えてもよい。
【００４４】
また、本発明のベルトにおける表層１０２の主成分をなす樹脂成分としては、ベルト材料として公知の熱可塑性樹脂や熱可塑性エラストマー等を、１種単独または２種以上の混合にて適宜用いることができ、特に制限されるものではない。
【００４５】
熱可塑性樹脂としては、具体的には例えば、熱可塑性ポリアルキレンナフタレート樹脂（例えば、ポリエチレンナフタレート（ＰＥＮ）樹脂、ポリブチレンナフタレート（ＰＢＮ）樹脂等）や熱可塑性ポリアルキレンテレフタレート樹脂（例えば、ポリエチレンテレフタレート（ＰＥＴ）樹脂、グリコール変性ポリエチレンテレフタレート（ＰＥＴＧ）樹脂、ポリブチレンテレフタレート（ＰＢＴ）樹脂等）等のポリエステル系樹脂、熱可塑性ポリアミド（ＰＡ）（例えば、ＰＡ１１，ＰＡ１２，ＰＡ６，ＰＡ６６，ＰＡ６１０，ＰＡ６１２，ＰＡ４６，芳香族ナイロン（ナイロン６Ｔ，９Ｔ，ＭＸＤ６など）等）、アクリロニトリル−ブタジエン−スチレン（ＡＢＳ）樹脂、熱可塑性ポリアセタール（ＰＯＭ）、熱可塑性ポリアリレート（ＰＡＲ）、熱可塑性ポリカーボネート（ＰＣ）、ポリエチレン（ＰＥ）やポリプロピレン（ＰＰ）等のポリオレフィン系樹脂を挙げることができる。
【００４６】
また、熱可塑性エラストマーとしては、ポリエステル系、ポリアミド系、ポリエーテル系、ポリオレフィン系、ポリウレタン系、スチレン系、アクリル系、ポリジエン系等の各種のものを挙げることができ、中でも、熱可塑性ポリエステル系エラストマーが好適である。かかる熱可塑性ポリエステル系エラストマーとしては、ハードセグメントおよびソフトセグメントにポリエステルを用いたポリエステル−ポリエステル型のもの、並びに、ハードセグメントにポリエステル、ソフトセグメントにポリエーテルを用いたポリエステル−ポリエーテル型のものの双方を好適に用いることができる。なお、ポリエステル系エラストマーのハードセグメントは、一般的にポリブチレンテレフタレート（ＰＢＴ）またはポリブチレンナフタレート（ＰＢＮ）を主成分として用いられているが、本発明においては、いずれのものも使用可能である。
【００４７】
特には、表層１０２の樹脂成分としてポリエステル樹脂および／または融点２１０℃以上のポリエステル系エラストマーを用いることで、基層１０１との接着性および表面性を良好にすることができ、好適である。ここで、表層１０２で使用できる融点２１０℃以上のポリエステル系エラストマーとしては、基層１０１と同様のものが挙げられる。
【００４８】
また、本発明においては、表層１０２に臭素化エポキシ樹脂および／またはアンチモン化合物を配合することも好適であり、これにより、ベルトの難燃性をより向上することができる。難燃剤として臭素化エポキシ樹脂を用いれば、表層１０２に含有させても表面性を維持することができる。かかる表層１０２に用いる臭素化エポキシ樹脂としては、前述した基層１０１と同様のものを使用できる。
【００４９】
本発明における表層１０２中の臭素化エポキシ樹脂の配合量は、表層１０２の厚みにもよるが、基層１０１と同様に、ポリエステル樹脂および／またはポリエステル系エラストマーの総量１００重量部に対し、好適には１〜３０重量部であり、より好適には５〜２０重量部である。本発明においては、表層１０２に臭素化エポキシ樹脂を配合することは必須ではないので、表層１０２への配合のみで難燃性が十分でなくても、全体として難燃効果が少しでも向上する量であれば十分である。
【００５０】
また、表層１０２にアンチモン化合物を添加する場合には、平均粒子径２μｍ以下、特には０．１〜１．５μｍのものを用いることが、表面性維持の観点からは良好である。本発明のベルトにおける表層１０２の厚みは、好適にはベルト総厚みの１〜３０％、より好適には１〜２０％を占めるものとする。
【００５１】
なお、表層１０２にも、本発明の効果を損なわない限り、上記臭素化エポキシ樹脂とアンチモン化合物に加えて、他の臭素系難燃剤や難燃助剤を加えることもできる。
【００５２】
本発明のベルトは、少なくとも基層および表層を含む積層構造からなるが、基層−表層間または基層の内層側に、他の層を含んでもよい。かかる他の層としては、例えば、表層と同様の構成の層を、基層の内層側に積層して用いることができる。また、基層と表層との間に接着層を設けてもよい。
【００５３】
また、本発明のベルトを構成する各層には、導電性を調整するために導電剤を配合することができる。かかる導電剤としては、特に制限されるものではなく、公知の電子導電剤やイオン導電剤等を適宜用いることができる。このうち電子導電剤としては、具体的には例えば、ケッチェンブラック，アセチレンブラック等の導電性カーボン、ＳＡＦ，ＩＳＡＦ，ＨＡＦ，ＦＥＦ，ＧＰＦ，ＳＲＦ，ＦＴ，ＭＴ等のゴム用カーボン、酸化処理等を施したカラ−（インク）用カーボン、熱分解カーボン、天然グラファイト、人造グラファイト、アンチモンドープの酸化錫、酸化チタン、酸化亜鉛、ニッケル、銅、銀、ゲルマニウム等の金属および金属酸化物、ポリアニリン、ポリピロール、ポリアセチレン等の導電性ポリマー、カーボンウイスカー、黒鉛ウイスカー、炭化チタンウイスカー、導電性チタン酸カリウムウイスカー、導電性チタン酸バリウムウイスカー、導電性酸化チタンウイスカー、導電性酸化亜鉛ウイスカー等の導電性ウイスカー等が挙げられる。また、イオン導電剤としては、具体的には例えば、テトラエチルアンモニウム、テトラブチルアンモニウム、ドデシルトリメチルアンモニウム、ヘキサデシルトリメチルアンモニウム、ベンジルトリメチルアンモニウム、変性脂肪酸ジメチルエチルアンモニウム等の過塩素酸塩、塩素酸塩、塩酸塩、臭素酸塩、ヨウ素酸塩、ホウ弗化水素酸塩、硫酸塩、エチル硫酸塩、カルボン酸塩、スルホン酸塩などのアンモニウム塩、リチウム、ナトリウム、カリウム、カルシウム、マグネシウムなどのアルカリ金属、アルカリ土類金属の過塩素酸塩、塩素酸塩、塩酸塩、臭素酸塩、ヨウ素酸塩、ホウ弗化水素酸塩、硫酸塩、トリフルオロメチル硫酸塩、スルホン酸塩等が挙げられる。
【００５４】
また、高分子イオン導電剤としては、例えば、特開平９−２２７７１７号公報、特開平１０−１２０９２４号公報、および、特開２０００−３２７９２２号公報、特開２００５−６０６５８号公報等に記載されているものを用いることができるが、特に限定されない。
【００５５】
具体的には例えば、（Ａ）有機ポリマー材料、（Ｂ）イオン導電可能なポリマーまたはコポリマー、および、（Ｃ）無機または低分子量有機塩、からなる混合物を挙げることができ、ここで、成分（Ａ）は、ポリアクリル酸エステル、ポリメタクリル酸エステル、ポリアクリロニトリル、ポリビニルアルコール、ポリビニルアセテート、ポリアミド６、ポリアミド１２等のポリアミド、ポリウレタンまたはポリエステルであり、成分（Ｂ）は、オリゴエトキシ化アクリレートもしくはメタクリレート、芳香族環についてオリゴエトキシ化されたスチレン、ポリエーテルウレタン、ポリエーテル尿素、ポリエーテルアミド、ポリエーテルエステルアミドまたはポリエステル−エーテルブロックコポリマーであり、また、成分（Ｃ）は、無機または低分子量有機プロトン酸のアルカリ金属、アルカリ土類金属、亜鉛またはアンモニウム塩であり、好ましくは、ＬｉＣｌＯ４、ＬｉＣＦ３ＳＯ３、ＮａＣｌＯ４、ＬｉＢＦ４、ＮａＢＦ４、ＫＢＦ４、ＮａＣＦ３ＳＯ３、ＫＣｌＯ４、ＫＰＦ６、ＫＣＦ３ＳＯ３、ＫＣ４Ｆ９ＳＯ３、Ｃａ（ＣｌＯ４）２、Ｃａ（ＰＦ６）２、Ｍｇ（ＣｌＯ４）２、Ｍｇ（ＣＦ３ＳＯ３）２、Ｚｎ（ＣｌＯ４）２、Ｚｎ（ＰＦ６）２またはＣａ（ＣＦ３ＳＯ３）２等である。
【００５６】
これらの中でも、成分（Ｂ）として、ポリエーテルアミド成分、ポリエーテルエステルアミド成分またはポリエステル−エーテルブロックコポリマー成分を含有する高分子イオン導電剤が好適であり、さらに、これに加えて成分（Ｃ）として低分子イオン導電剤成分を含有することが好ましい。また、かかるポリエーテルアミド成分およびポリエーテルエステルアミド成分としては、ポリエーテル成分が（ＣＨ２−ＣＨ２−Ｏ）を含有し、ポリアミド成分がポリアミド１２またはポリアミド６を含有するものが特に好ましく、さらに、成分（Ｃ）の低分子イオン導電剤成分としてはＮａＣｌＯ４を含有する高分子イオン導電剤が特に好適である。かかる高分子イオン導電剤は、例えば、Ｉｒｇａｓｔａｔ（登録商標）Ｐ１８およびＩｒｇａｓｔａｔ（登録商標）Ｐ２２（共に、チバ・スペシャルティ・ケミカルズ・インコーポレーテッド製）として市場で容易に入手可能である。
【００５７】
また、ポリオレフィンのブロックと、親水性ポリマーのブロックとが、エステル結合、アミド結合、エーテル結合、ウレタン結合、イミド結合等を介して繰り返し交互に結合してなるブロック共重合体も、本発明における高分子イオン導電剤として好適に用いることができる。かかるポリオレフィンとしては、ポリマーの両末端にカルボキシル基、水酸基、アミノ基等の官能基を有するポリオレフィンが挙げられ、特には、ポリプロピレンおよびポリエチレンが好適である。
【００５８】
また、親水性ポリマーとしては、官能基として水酸基を有するポリオキシアルキレン等のポリエーテルジオール、両末端カルボキシル基のポリアミドとポリエーテルジオールとから構成されるポリエーテルエステルアミド、ポリアミドイミドとポリエーテルジオールとから構成されるポリエーテルアミドイミド、ポリエステルとポリエーテルジオールとから構成されるポリエーテルエステル、ポリアミドとポリエーテルジアミンとから構成されるポリエーテルアミド等が使用でき、中でも、水酸基を有するポリオキシアルキレンが好ましい。例えば、両末端水酸基のポリオキシエチレン（ポリエチレングリコール）、ポリオキシプロピレン（ポリプロピレングリコール）等である。
【００５９】
本発明において高分子イオン導電剤として使用できるかかるブロック共重合体は、ペレスタット２３０，３００，３０３（三洋化成（株）製）等として市場で容易に入手可能である。また、上記ブロック共重合体にリチウム化合物ＬｉＣＦ３ＳＯ３を含有させることで添加量を少なくしても帯電防止効果を維持する効果を得ることができ、かかるブロック共重合体とリチウム化合物との混合物として、サンコノールＴＢＸ−３１０（三光化学工業（株）製）が市販されている。
【００６０】
なお、導電剤として高分子イオン導電剤を用いる場合には、基材樹脂と高分子イオン導電剤との相溶性を高めるために、相溶化剤を添加してもよい。
【００６１】
これら導電剤は、１種を単独で用いても、２種以上を適宜組み合わせて用いてもよく、例えば、電子導電剤とイオン導電剤とを組み合わせて用いることもでき、この場合、印加される電圧の変動や環境の変化に対しても安定して導電性を発現させることができる。
【００６２】
導電剤の配合量は、電子導電剤については、樹脂成分１００重量部に対し、通常１００重量部以下、例えば１〜１００重量部、特には１〜８０重量部、とりわけ５〜５０重量部である。また、イオン導電剤については、樹脂成分１００重量部に対し、通常０．０１〜１０重量部、特には０．０５〜５重量部の範囲である。さらに、高分子イオン導電剤については、樹脂成分１００重量部に対し、通常１〜５００重量部、好ましくは１０〜４００重量部程度である。本発明においては特に、導電剤としてカーボンブラックを用いて、これを樹脂成分１００重量部に対し、５〜３０重量部添加することが好ましい。
【００６３】
また、本発明のベルトには、本発明の効果を損なわない範囲で、上述の成分に加えて他の機能性成分を適宜添加することも可能であり、例えば、各種充填材、カップリング剤、酸化防止剤、滑剤、表面処理剤、顔料、紫外線吸収剤、帯電防止剤、分散剤、中和剤、発泡剤、架橋剤等を適宜配合することができる。さらに、着色剤を添加して着色を施してもよい。
【００６４】
本発明の導電性エンドレスベルトの総厚さは、転写搬送ベルトまたは中間転写部材等の形態に応じて適宜選定されるものであるが、好ましくは５０〜２００μｍの範囲内である。また、その表面粗さとしては、好適には、ＪＩＳ１０点平均粗さＲｚで１０μｍ以下、特に６μｍ以下、更には３μｍ以下とする。
【００６５】
また、本発明の導電性エンドレスベルトには、図１に一点鎖線で示すように、図２の画像形成装置における駆動ローラ９または図３の駆動ローラ３０などの駆動部材と接触する側の面に、該駆動部材に形成した嵌合部（図示せず）と嵌合する嵌合部を形成してもよく、本発明の導電性エンドレスベルトは、このような嵌合部を設け、これを駆動部材に設けた嵌合部（図示せず）と嵌合させて走行させることにより、導電性エンドレスベルトの幅方向のずれを防止することができる。
【００６６】
この場合、前記嵌合部は、特に制限されるものではないが、図１に示すように、ベルトの周方向（回転方向）に沿って連続する凸条とし、これを駆動ローラ等の駆動部材の周面に周方向に沿って形成した溝に嵌合させるようにすることが好ましい。
【００６７】
なお、図１（ａ）では、１本の連続する凸条を嵌合部として設けた例を示したが、この嵌合部は多数の凸部をベルトの周方向（回転方向）に沿って一列に並べて突設してもよく、また嵌合部を２本以上設けたり（図１（ｂ））、ベルトの幅方向中央部に設けてもよい。更に、嵌合部として図１に示した凸条ではなく、ベルトの周方向（回転方向）に沿った溝を設け、これを前記駆動ローラ等の駆動部材の周面に周方向に沿って形成した凸条と嵌合させるようにしてもよい。
【００６８】
本発明の導電性エンドレスベルトは、積層構造を構成する各層の共押出により好適に製造することができ、この場合、各層の界面の接着性についても良好に確保できる。ここで、共押出とは、例えば２層の場合、基層用の材料と表層用の材料とをそれぞれ押出す２台の押出機と、一つの２層用環状ダイを用い、溶融させた各層の材料を同時に環状ダイに送り込み、ダイ中で積層して押出す方法であり、一工程で、かつ、短時間に積層ベルトを得ることができるものである。３層以上の場合は、層数に応じた押出機とダイを用いればよい。また、ダイ内の流路を工夫することで、材料種以上の層数を積層することも可能である。さらに、本発明のベルトは、静電塗装等の粉体塗装法、ディップ法または遠心成型法でも製造することが可能である。
【実施例】
【００６９】
以下、本発明を、実施例を用いてより詳細に説明する。
下記の表１〜４中にそれぞれ示す配合にて、各実施例および比較例の導電性エンドレスベルトを作製した。下記表中の配合量は、いずれも重量部を示す。具体的には、各層の配合成分を二軸混練機により溶融混練して、得られた混練物を二種二層の円筒ダイを用いて押出し成形することにより、内径１５５ｍｍ、総厚み１００μｍ（表層１０μｍ、基層９０μｍ）、幅２５０ｍｍの寸法を有する導電性エンドレスベルトを得た。なお、基層および表層配合中のカーボンブラックの配合量は、ベルト全体の抵抗値が体積抵抗１０９Ω・ｃｍ、表面抵抗１０９Ω／□になるようにそれぞれ調整した。
【００７０】
得られた各実施例および比較例のベルトにつき、下記の手順に従い、評価を行った。これらの結果を下記の表１〜４中に併せて示す。
【００７１】
＜引張弾性率の測定＞
以下に示す条件にて、引張弾性率の測定を行った。
装置：（株）島津製作所製、引張試験機  ＥＺ  ｔｅｓｔ（解析ソフト：Ｔｒａｐｐｅｚｉｕｍ）
サンプル：短冊形状（長さ１００ｍｍ×幅１０ｍｍ×標準厚み１００μｍ）
引張速度：５ｍｍ／ｓｅｃ
データサンプリング間隔：１００ｍｓｅｃ
測定方法：０．５〜０．６％伸度での傾き（記載ある場合はＪＩＳに記載の接線法）
測定環境：室温（２３±３℃、５５±１０％ＲＨ）
【００７２】
＜表面性の評価＞
各ベルトを図３に示す中間転写ベルトを用いた中間転写方式のカラーレーザープリンターに装着し、ベルト表面に存在するブツ状に起因する画像不良を評価した。画像不良を生じない場合を○、生じた場合を×とした。
【００７３】
＜難燃性の評価＞
ＵＬ９４規格に準拠して、難燃性を評価した。
【００７４】
【表１】
0005182915.tif 000002
＊１）ＰＢＴ：ポリプラスチックス（株）製  ジュラネックス８００ＦＰ（融点２２２℃）
＊２）ＰＢＮ：帝人化成（株）製  ＴＱＢ−ＯＴ（融点２４３℃）
＊３）カーボンブラック：電気化学（株）製  デンカブラック粒状
＊４）ＴＢＢＡエポキシ樹脂（１）：阪本薬品（株）製  ＳＲ−Ｔ５０００
＊５）ＴＢＢＡエポキシ樹脂（２）：阪本薬品（株）製  ＳＲ−Ｔ３０４０（トリブロモフェノールで封止）
＊６）三酸化アンチモン：鈴裕化学（株）製  ファイヤカットＡＴ−３ＣＮ（平均粒子径０．４〜１．５μｍ）
＊７）ポリエステルエラストマー（１）：東洋紡（株）製  ペルプレンＥ−４５０Ｂ（融点２２２℃）
＊８）ポリエステルエラストマー（２）：東洋紡（株）製  ペルプレンＥＮ−１６０００（２４１℃）
＊９）アンチモン酸ソーダ：日本精鉱（株）製ＳＡ−Ａ  （平均粒子径５μｍ）
【００７５】
【表２】
0005182915.tif 000003
【００７６】
【表３】
0005182915.tif 000004
【００７７】
【表４】
0005182915.tif 000005
【００７８】
【表５】
0005182915.tif 000006
＊１０）ＴＢＢＡカーボネート樹脂：帝人化成（株）製  ファイヤーガードＦＧ７５００
＊１１）ポリエステルエラストマー（３）：東洋紡（株）製  ペルプレンＰ−７０Ｂ（融点２００℃）
【００７９】
上記表１〜４に示すように、各実施例のベルトにおいては、引張弾性率および難燃性のベルト物性を維持しつつ、優れた表面性が得られていることが確かめられた。それに対して、比較例１は難燃剤未添加であるため難燃性が悪く、比較例２〜４は難燃剤がＴＢＢＡカーボネート樹脂のため分散および表面性が悪い。また、比較例５はポリエステルエラストマーの融点が２１０℃以下であるため、弾性率が低くベルトとして不適切であり、比較例６は表面層に使用した難燃剤がＴＢＢＡカーボネート樹脂であるため分散性が悪く表面性が悪化している。
【図面の簡単な説明】
【００８０】
【図１】本発明の一実施の形態に係る導電性エンドレスベルトの幅方向断面図である。
【図２】画像形成装置の一例としての転写搬送ベルトを用いたタンデム方式の画像形成装置を示す概略図である。
【図３】画像形成装置の他の例としての中間転写部材を用いた中間転写装置を示す概略図である。
【図４】画像形成装置のさらに他の例としての中間転写部材を用いた他の中間転写装置を示す概略図である。
【符号の説明】
【００８１】
１、１１、５２ａ〜５２ｄ  感光体ドラム
２、７  帯電ロール
３  現像ロール
４  現像ブレード
５  トナー供給ロール
６  クリーニングブレード
８  除電ロール
９、３０、５５  駆動ローラ（駆動部材）
１０  転写搬送ベルト
１２  一次帯電器
１３  画像露光
１４、３５  クリーニング装置
１９  給紙カセット
２０、５０  中間転写部材
２５  転写ローラ
２６、５３  記録媒体
２９、６１  電源
４１、４２、４３、４４  現像器
５４ａ〜５４ｄ  第１現像部〜第４現像部
５６  記録媒体送りローラ
５７  記録媒体送り装置
５８  定着装置
５９  電源装置（電圧印加手段）
１００  導電性エンドレスベルト
１０１  基層
１０２  表層
【図１】
0005182915.tif 000007
【図２】
0005182915.tif 000008
【図３】
0005182915.tif 000009
【図４】
0005182915.tif 000010